다음 에 , 얻 어 진 수지 를 프레스 성형기 에 의해 250 ℃ 로 프레스 성형 하 여 두께 약 90 μ m 의 필름 으로 하 였 다 . 다음 에 , 제작 한 필름 을 , 상기 오토 그래프 에 의해 , 연신 배 율 이 2 배 가 되 도록 연신 온도 143 ℃ 로 자유단 1 축 연신 하 여 , 두께 49 μ m 의 연신 필름 ( F 11 ) 을 얻 었 다 .